ТОНКИЙ ПОРОШОК МОДИФИЦИРОВАННОГО ПОЛИТЕТРАФТОРЭТИЛЕНА И СПОСОБ ЕГО ПОЛУЧЕНИЯ, И СПОСОБ ПРОИЗВОДСТВА ТРУБЫ ИЛИ ШЛАНГА

1. Тонкий порошок модифицированного политетрафторэтилена, который представляет собой тонкий порошок неформуемого из расплава модифицированного политетрафторэтилена, отличающийся тем, что модифицированный политетрафторэтилен содержит звенья, происходящие из тетрафторэтилена, звенья, происходящие из перфторалкилвинилового простого эфира, представленного формулой (I), и звенья, происходящие из перфторалкилэтилена, представленного формулой (II), и
тем, что содержание звеньев, происходящих из перфторалкилвинилового простого эфира, составляет от 0,1 до 0,25 масс. %, и содержание звеньев, происходящих из перфторалкилэтилена, составляет от 0,001 до 0,1 масс. % в расчете на все мономерные звенья в модифицированном политетрафторэтилене:
2
n
2n+1
CF=CFO-CF (I),
где n представляет собой целое число от 1 до 6,
2
m
2m+1
CH=CH-CF (II),
где m представляет собой целое число от 3 до 6.
2. Тонкий порошок модифицированного политетрафторэтилена по п. 1, который имеет средний размер первичных частиц от 0,15 до 0,28 мкм.
3. Тонкий порошок модифицированного политетрафторэтилена по п. 1 или 2, который имеет стандартную относительную плотность от 2,130 до 2,175.
4. Тонкий порошок модифицированного политетрафторэтилена по любому из пп. 1-3, в котором содержание звеньев, происходящих из перфторалкилвинилового простого эфира, составляет от 0,1 до 0,15 масс. %, и содержание звеньев, происходящих из перфторалкилэтилена, составляет от 0,002 до 0,015 масс. % в расчете на все мономерные звенья.
5. Тонкий порошок модифицированного политетрафторэтилена по любому из пп. 1-4, в котором перфторалкилвиниловый простой эфир представляет собой перфторпропилвиниловый простой эфир.
6. Тонкий порошок модифицированного политетрафторэтилена по любому из пп. 1-5, в котором перфторалкилэтилен представляет собой перфторбутилэтилен.
7. Способ получения тонкого порошка модифицированного политетрафторэтилена, как определено в любом из пп. 1-6, отличающийся тем, что включает в себя
полимеризацию тетрафторэтилена, перфторалкилвинилового простого эфира и перфторалкилэтилена в присутствии водной среды, инициатора полимеризации и нижеследующего фторированного эмульгатора, а затем
получение тонкого порошка из полученной водной эмульсии модифицированного политетрафторэтилена:
фторированный эмульгатор: по меньшей мере один член, выбранный из группы, состоящей из фторированной карбоновой кислоты с 4-7 атомами углерода, содержащей простой эфирный атом кислорода, и ее солей.
8. Способ получения тонкого порошка модифицированного политетрафторэтилена по п. 7, в котором давление полимеризации составляет от 1,0 до 2,5 МПа.
9. Способ получения тонкого порошка модифицированного политетрафторэтилена по п. 7 или 8, в котором фторированный эмульгатор представляет собой аммонийную соль фторированной карбоновой кислоты.
10. Способ получения тонкого порошка модифицированного политетрафторэтилена по любому из пп. 7-9, в котором количество подлежащего использованию фторированного эмульгатора составляет от 1500 до 20000 частей на миллион на выход полученного тонкого порошка модифицированного политетрафторэтилена.
11. Способ получения тонкого порошка модифицированного политетрафторэтилена по любому из пп. 7-10, в котором тетрафторэтилен подают в реактор полимеризации, содержащий водную среду, инициатор полимеризации, фторированный эмульгатор, перфторалкилвиниловый простой эфир и перфторалкилэтилен, для проведения полимеризации.
12. Способ производства трубы или шланга, отличающийся экструзионным формованием пасты тонкого порошка модифицированного политетрафторэтилена, как определено в любом из пп. 1-6.